(57)【要約】【課題】  ｐＨ変動によりピリジンを遊離することがないので皮膜が脆くならず、皮膜物性に優れためっき浴を提供する。【解決手段】  ２価銅塩、２価錫塩、錯化剤を含み、さらに光沢剤としてピリジン類化合物と有機スルホン酸化合物との反応生成物を含んでなることを特徴とする非シアン銅‐錫合金めっき浴。【選択図】      なし。【特許請求の範囲】
【請求項１】
２価銅塩、２価錫塩、錯化剤を含み、さらに光沢剤としてピリジン類化合物と有機スルホン酸化合物との反応生成物を含んでなることを特徴とする非シアン銅‐錫合金めっき浴。
【請求項２】
前記ピリジン類化合物が、ピリジン、ピコリン、ニコチン、ニコチン酸、ニコチン酸アミドおよびピぺリジンから選ばれる１種以上であり、前記有機スルホン酸化合物がアルカノールスルホン酸化合物であることを特徴とする請求項１に記載の非シアン銅‐錫合金めっき浴。
【請求項３】
前記錯化剤がピロリン酸塩であり、前記アルカノールスルホン酸化合物が３―ヒドロキシ―１―プロパンスルホン酸サルトンおよび２―ヒドロキシ―３―クロルプロパンスルホン酸ナトリウムの少なくとも１種であることを特徴とする請求項２に記載の非シアン銅‐錫合金めっき浴。
【請求項４】
光沢補助剤としてスルホン酸塩をさらに含むことを特徴とする請求項１〜３のいずれか１項に記載の非シアン銅‐錫合金めっき浴。
【請求項５】
めっき浴安定剤としてアミン誘導体をさらに含むことを特徴とする請求項１〜３のいずれか１項に記載の非シアン銅‐錫合金めっき浴。
【請求項６】
前記スルホン酸塩が、アリルスルホン酸ナトリウム、スチレンスルホン酸ナトリウム、デシルベンゼンスルホン酸ナトリウム、ドデシルベンゼンスルホン酸ナトリウムおよびテトラデシルベンゼンスルホン酸ナトリウムから選ばれる１種以上であることを特徴とする請求項４に記載の非シアン銅‐錫合金めっき浴。
【請求項７】
前記アミン誘導体が、エチレンジアミン、ジメチルアミン、ヘキサメチレンテトラミン、トリエタノールアミンおよびヘキサメチレンジアミンから選ばれる１種以上であることを特徴とする請求項５に記載の非シアン銅‐錫合金めっき浴。
【発明の詳細な説明】
【技術分野】
【０００１】
本発明は装飾用の光沢銅‐錫めっき浴に関し、光沢剤としてピリジン類化合物と有機スルホン酸化合物の反応生成物を含み、シアン化合物を含まない光沢銅‐錫合金めっき浴に関する。
【背景技術】
【０００２】
シアン化合物は生物に有害であり、水質汚染、大気汚染、作業者の健康などに厳重な管理が必要であるうえ、シアン浴は電流効率が低く、厚付けめっきには不向きであるなどの理由で、シアン化合物を含有しない弱酸性領域から弱アルカリ領域の銅‐錫合金めっきに関する特許が種々報告されている。
【０００３】
しかし、どの浴も良好な光沢外観を維持しながら厚付けめっきを実施するには実用的な範疇ではない。
【０００４】
そのため、表面処理産業においては、安全かつ安定供給が可能で、危険で有害なシアン化合物を含まない所謂非シアン浴に於いて、良好な光沢外観を有し、現在広く使用されている光沢ニッケルめっきに代わる厚付けめっきが短時間で形成可能な光沢銅‐錫合金めっきが求められている。
【０００５】
特許文献１には、アミン誘導体とエピハロヒドリンとの１：１反応生成物と、アルデヒド誘導体と、表面張力調整剤と、ピリジン類化合物と塩化ベンジルとの反応生成物であるＮ−ベンジルピリジニウム誘導体を配合した銅‐錫合金めっき用ピロリン酸浴が記載されている。また、特許文献２には、アミン誘導体とエピハロヒドリンとの１：１反応生成物と、カチオン界面活性剤とを含有し、さらに添加剤としてＮ−ベンジルピリジニウム誘導体を配合した銅‐錫合金めっき用ピロリン酸浴が記載されている。
【先行技術文献】
【特許文献】
【０００６】
【特許文献１】特開平１０−１０２２７８号公報
【特許文献２】特開２００１−２９５０９２公報
【発明の概要】
【発明が解決しようとする課題】
【０００７】
特許文献１および２の方法では、Ｎ−ベンジルピリジニウム誘導体が使用されているが、ピリジンの塩化物４級塩はアルカリ域での安定性が悪く、ｐＨ変動によりＮ−ベンジルピリジニウム誘導体からピリジンが遊離し、遊離したピリジンは、めっき皮膜に共析し、皮膜が脆くなり折り曲げ試験等によりめっき剥がれを発生させるという問題があった。
【０００８】
本特許出願人は、優れためっき用ピロリン酸浴を開発するために長く研究を重ね、その結果として開発した銅塩、第１錫、ピロリン酸アルカリ金属塩、水溶性ポリマーおよびキレート剤を特定範囲で含む光沢銅‐錫合金メッキ（特公昭６３−９０３２）をもとに、鋭意研究の結果、ピリジン類化合物と有機スルホン酸化合物とを反応させることにより得られた反応生成物が、ピロリン酸浴中において、ｐＨ変動によりピリジンを遊離することがない為、皮膜が脆くなることはなく、皮膜物性に優れていることを見出し、本発明を完成したものである。
【０００９】
すなわち、本発明の目的は、ｐＨ変動によりピリジンを遊離することがなく皮膜物性に優れためっき浴を提供することである。
【課題を解決するための手段】
【００１０】
本発明は、２価銅塩、２価錫塩、錯化剤を含み、さらに光沢剤としてピリジン類化合物と有機スルホン酸化合物との反応生成物を含んでなることを特徴とする非シアン銅‐錫合金めっき浴である。
【００１１】
さらに、本発明は、前記ピリジン類化合物が、ピリジン、ピコリン、ニコチン、ニコチン酸、ニコチン酸アミドおよびピぺリジンから選ばれる１種以上であり、前記有機スルホン酸化合物がアルカノールスルホン酸化合物であることを特徴とする。
【００１２】
また、本発明は、前記錯化剤がピロリン酸塩であり、前記アルカノールスルホン酸化合物が３−ヒドロキシ−１−プロパンスルホン酸サルトンおよび２−ヒドロキシ−３−クロルプロパンスルホン酸ナトリウムの少なくとも１種であることを特徴とする。
【００１３】
また、本発明は、光沢補助剤としてスルホン酸塩をさらに含むことを特徴とする。
また、本発明は、めっき浴安定剤としてアミン誘導体をさらに含むことを特徴とする。
【００１４】
また、本発明は、前記スルホン酸塩が、アリルスルホン酸ナトリウム、スチレンスルホン酸ナトリウム、デシルベンゼンスルホン酸ナトリウム、ドデシルベンゼンスルホン酸ナトリウムおよびテトラデシルベンゼンスルホン酸ナトリウムから選ばれる１種以上であることを特徴とする。
【００１５】
また、本発明は、前記アミン誘導体が、エチレンジアミン、ジメチルアミン、ヘキサメチレンテトラミン、トリエタノールアミンおよびヘキサメチレンジアミンから選ばれる１種以上であることを特徴とする。
【発明の効果】
【００１６】
本発明のめっき浴は、ピリジン類化合物と有機スルホン酸化合物との反応生成物を含み、当該反応生成物は、アルカリ性においてピリジンが遊離しないため、安定した皮膜が得られ、バレルめっきにおいて約２〜３μｍのめっき厚でも皮膜が脆くならず、めっき剥がれの発生しない光沢白色の外観が得られるという効果がある。
【００１７】
また、バレルめっき法において、約２〜３μｍの膜厚でもニッケル皮膜と同等の光沢と物性を有するのでボタン、ホック、ファスナーなどに適用できるという効果も有する。
【００１８】
また、前記ピリジン類化合物が、ピリジン、ピコリン、ニコチン、ナイアシンおよびピぺリジンから選ばれる１種以上であり、前記有機スルホン酸化合物がアルカノールスルホン酸化合物であるので、アルカリ域においてピリジンが遊離せず、めっき剥がれがないという効果を得ることができる。
【００１９】
また、本発明は、前記スルホン酸塩が、アリルスルホン酸ナトリウムなどであるので、低電部において光沢外観が得られやすくなるという効果を得ることができる。
【００２０】
また、本発明は、前記アミン誘導体が、エチレンジアミンなどであるので、めっき浴中の錯体が安定するという効果を得ることができる。
【図面の簡単な説明】
【００２１】
【図１】ピリジンのＦＴ‐ＩＲチャートである。
【図２】参考例１で得られたピリジンと３−ヒドロキシ−１−プロパンスルホン酸サルトンとの反応生成物のＦＴ‐ＩＲチャートである。
【発明を実施するための形態】
【００２２】
本発明において、めっき浴を構成する２価銅塩としては、２価の銅と無機酸または有機酸との化合物または２価の銅の酸化物があげられる。かかる２価銅塩としては、たとえば硫酸銅、酸化銅、塩化銅、ピロリン酸銅があげられる。
【００２３】
２価銅塩は、めっき浴中に金属銅として、１〜３０ｇ／Ｌとなる量が含まれることが好ましい。
【００２４】
本発明において、めっき浴を構成する２価錫塩としては、２価の錫と無機酸または有機酸との化合物または２価の錫の酸化物があげられる。
【００２５】
かかる２価錫塩としては、たとえば硫酸第一錫、塩化第一錫、酸化第一錫、ピロリン酸第一錫、シュウ酸第一錫があげられる。
【００２６】
２価錫塩は、めっき浴中に金属錫として、３〜４０ｇ／Ｌとなる量が含まれることが好ましい。
【００２７】
また、前記２価銅塩と２価錫塩とは、そのめっき浴中における金属銅と金属錫との重量比率が、金属銅１に対して、金属錫が１〜１．８となるよう配合されていればよい。好ましくは、金属銅１に対して金属錫が１〜１．５、とりわけ好ましくは金属銅１に対して金属錫が１〜１．２配合される。
【００２８】
本発明のめっき浴においては、光沢白色外観を得るために、金属銅と金属錫との重量配合比率が重要であり、金属銅１に対する金属錫の範囲が、１未満または１．８を超えて配合された場合には、析出合金の組成が変動し、色調をコントロール出来なくなる。
【００２９】
また、錯化剤としては、前記２価銅塩および２価錫塩などの金属塩をピロリン酸錯塩として溶解させる作用を有し、めっきした場合に光沢に影響を与えないものであれば特に限定されないが、ピロリン酸塩が好ましい。
【００３０】
かかるピロリン酸塩としてはピロリン酸のアルカリ金属塩が好ましい。かかるピロリン酸アルカリ金属塩としては、ピロリン酸カリウム、ピロリン酸ナトリウムがあげられる。
【００３１】
錯化剤は、めっき浴中の濃度が、１００〜５００ｇ／Ｌとなるよう配合される。めっき浴中の錯化剤濃度が前記範囲よりも少ないと銅や錫と不溶性錯塩を形成し正常なめっきが得られなくなる。また多いと電流効率が低下し実用的でない。
【００３２】
本発明のめっき浴において、光沢剤となるピリジン類化合物と有機スルホン酸化合物の反応生成物は、ピリジン類化合物と有機スルホン酸化合物とを溶媒中で反応させて得られる反応生成物（以下、この反応生成物をスルホベタインということがある）である。
【００３３】
該スルホベタインは、ピリジン類化合物と有機スルホン酸化合物とが、モル比率１：１．１の割合で、反応させて生成した化合物である。
【００３４】
該スルホベタインは、単離した場合は結晶である。図２のＦＴ‐ＩＲチャートに示すように、ピリジン類化合物としてピリジン、有機スルホン酸化合物として３−ヒドロキシ−１−プロパンスルホン酸サルトンを反応させた場合に得られる反応生成物は、波数１２００ｃｍ−１付近にスルホ基のピークがあり、ピリジンとスルホン酸化合物が反応生成した化合物であることがわかる。また、原料として用いたピリジンのＦＴ‐ＩＲチャートは図１に示すとおりである。
【００３５】
前記スルホベタインは、めっき浴中に、０．１〜３０ｍｌ／Ｌとなるよう配合されればよく、好ましくは０．１〜１０ｍｌ／Ｌ、より好ましくは０．１〜１．５ｍｌ／Ｌとなるよう配合される。
【００３６】
スルホベタインの配合量が０．１ｍｌ／Ｌよりも少ないと光沢外観が得られず、また３０ｍｌ／Ｌより多すぎると付き回り性と耐食性が悪化する。
【００３７】
前記スルホベタインの原料であるピリジン類化合物とは、ピリジンのほか、ピリジンに官能基または置換基を導入したもの、あるいはピリジンを還元したものがあげられ、たとえばピリジン、ピコリン、ニコチン、ニコチン酸、ニコチン酸アミド、ピペリジンなどがあげられる。
【００３８】
また、ピコリンにおいてはピリジンの２位、３位および４位にメチル基が導入された２−メチルピコリン、３−メチルピコリンおよび４−メチルピコリンの３種類がありうるが本発明においては、これら３種類のピコリンはいずれも好適に使用することができる。
前記ピリジン類化合物は１種または２種以上を混合してスルホベタインの原料として用いることができる。
【００３９】
前記スルホベタインのもう一方の原料である有機スルホン酸化合物としては、アルカノールスルホン酸もしくはその環状エステルまたはそれらの誘導体があげられる。かかるアルカノールスルホン酸もしくはその環状エステルまたはそれらの誘導体としては、たとえば２−ヒドロキシエタン−１−スルホン酸）、２−ヒドロキシプロパン−１−スルホン酸、１−ヒドロキシプロパン−２−スルホン酸、３−ヒドロキシプロパン−１−スルホン酸、２−ヒドロキシブタン−１−スルホン酸、４−ヒドロキシブタン−１−スルホン酸、２−ヒドロキシペンタン−１−スルホン酸、２−ヒドロキシヘキサン−１−スルホン酸、２−ヒドロキシデカン−１−スルホン酸、２−ヒドロキシドデカン−１−スルホン酸、３-ヒドロキシ-１-プロパンスルホン酸サルトン、２-ヒドロキシ-３-クロルプロパンスルホン酸ナトリウムなどがあげられる。
【００４０】
前記有機スルホン酸化合物は、１種または２種以上を混合してスルホベタインの原料として用いることができる。
【００４１】
スルホベタインは、ピリジン類化合物と、有機スルホン酸化合物とを、溶媒中で加熱下に反応させることにより製造することができる。
【００４２】
このとき、ピリジン類化合物と、有機スルホン酸化合物とは、ピリジン類化合物１モルに対して有機スルホン酸化合物を１〜１．２モルとなる量を用いるのが好ましい。溶媒としては、水、エタノールなどの極性溶媒があげられる。反応に際しては、溶媒とピリジン類化合物との比率を１：２とすることが好ましい。加熱温度としては約９０〜１４０℃、とりわけ１０５〜１１０℃が好ましく、反応は４５分間〜２時間、概ね１時間で完結する。その後、未反応のピリジン類化合物を、たとえば２００〜３００ｍｍＨｇ程度の減圧下で、３０〜４０分間濃縮除去する。
【００４３】
生成したスルホベタインは、前記濃縮液を冷却し、結晶を析出させて濾過などによって単離してめっき浴に配合してもよく、あるいはスルホベタインを含む反応液をそのままめっき浴中に配合することもできる。
【００４４】
スルホベタインを、反応液から単離してめっき浴に配合するときは、０．０５ｇ〜１５ｇ／Ｌをめっき浴に配合するのが好ましい。
【００４５】
また、スルホベタインを反応液のままめっき浴に配合するときは、ピリジン類化合物の２倍の水を溶媒として反応させた場合を例にとれば、反応終了液の０．１〜３０ｍｌ／Ｌをめっき浴に配合するのが好ましい。
【００４６】
さらに、本発明のめっき浴には、光沢補助剤を配合することができ、かかる光沢補助剤としては、たとえばスルホン酸塩として、アリルスルホン酸ナトリウム、スチレンスルホン酸ナトリウム、デシルベンゼンスルホン酸ナトリウム、ドデシルベンゼンスルホン酸ナトリウム、テトラデシルベンゼンスルホン酸ナトリウムなどがあげられる。これらの光沢補助剤は、とりわけ低電部の光沢補助剤として有効である。
【００４７】
光沢補助剤の配合量は、めっき浴に０．１〜３０ｇ／Ｌとなるよう配合されるのが好ましく、その添加量が少ないと光沢が不均一となる。また多すぎると錯塩の状態が変化してめっき液が青緑色に変わり正常なめっきが出来なくなる。
【００４８】
さらに、本発明のめっき浴においては、めっき浴安定剤を配合することができ、かかるめっき浴安定化剤としては、エチレンジアミン、ジメチルアミン、ヘキサメチレンテトラミン、トリエタノールアミン、ヘキサメチレンジアミンなどのアミン誘導体があげられる。これらの安定化剤は、めっき浴中のピロリン酸錯塩の状態を安定させるうえで有用であり、その濃度としてはめっき浴に０．１〜３０ｇ／Ｌとなるよう配合されるのが好ましく、その添加量が少ないと錯塩の状態が不安定になり、光沢白色外観が得られなくなる。
【００４９】
本発明のめっき浴においては、上記の成分以外にも、めっきの仕上がりに悪影響を与えない限り、この技術分野において常用ないし汎用される添加剤を配合することができる。
【００５０】
本発明のめっき浴は、ｐＨが中性〜アルカリ性の７〜１０、好ましくは８〜９に調整されている。ｐＨが７未満の場合には、ピロリン酸塩がオルソリン酸塩に変化して均一電着性が低下する。また得られるめっきは表面の粗いものとなり、正常なめっきとはならない。さらに、ｐＨが１０を超えた場合には、均一電着性や電流効率が低下して、めっき浴の安定性にも悪影響を及ぼす。
【００５１】
さらに、本発明のめっき浴を用いてめっきを施す場合には、めっき浴は１０〜３５℃、好ましくは１５〜２５℃に維持され、めっきはバレルめっきなど従来公知のめっき法により行なうことができる。
【００５２】
以下、本発明を実施例などによりさらに詳細に説明するが、本発明は以下の記載に限定されるものではない。
【００５３】
参考例１
＜ピリジンのスルホベタインの製造＞
ピリジン７９ｇ（１モル）と、３−ヒドロキシ−１−プロパンスルホン酸サルトン１３４ｇ（１．１モル）と、水１６０ｍｌを反応容器に入れ、撹拌しながら１１０℃に加熱して１時間反応させた。その後、未反応のピリジン類を除去する為に減圧処理（３００ｍｍＨｇ）を４０分間行った。
かくしてピリジンのスルホベタイン５０ｇを含む反応液１９０ｍｌを得た。
【００５４】
参考例２
＜ピコリンのスルホベタインの製造＞
ピリジンに代えてピコリン９３ｇ（１モル）を用いる他は、参考例１と同様に実施することにより、ピコリンのスルホベタイン６０ｇを含む反応液２００ｍｌを得た。
【００５５】
参考例３
＜ピリジンのスルホベタインの製造＞
３−ヒドロキシ−１−プロパンスルホン酸サルトンに代えて、２−ヒドロキシ−３−クロルプロパンスルホン酸ナトリウム２１５ｇ（１．１モル）を用いる他は、参考例１と同様に実施することにより、ピリジンのスルホベタイン６０ｇを含む反応液２００ｍｌを得た。
【００５６】
参考例４  
＜Ｎ−ベンジルニコチニウム塩酸塩の製造＞
水３００ｍｌに水酸化ナトリウム１．５ｍｏｌ（６０ｇ）を溶解し、更にニコチン酸１ｍｏｌ（１２３ｇ）を溶解した。液温を５０℃に保ち塩化ベンジル１ｍｏｌ（１２６ｇ）を１０回に分けて投入した。この際、反応熱で液温が上昇したが８０℃を超えないように塩化ベンジルの投入間隔を調節した。塩化ベンジルの全量投入後、液温を８０℃に保ち１時間撹拌を続けた。その後、室温まで自然冷却し、全量を１Ｌに調整し、１ＭのＮ−ベンジルニコチニウム塩酸塩水溶液を得た。
【００５７】
参考例５
＜ピペラジンとエピハロヒドリンとの１：１反応生成物の製造＞
水３００ｍｌとピペラジン１ｍｏｌ（８６ｇ）を撹拌溶解して液温を４０℃にした。撹拌状態でエピクロロヒドリン１ｍｏｌ（９２ｇ）を１０回に分けて投入した。この際、反応熱で液温が上昇したが上限を８０℃としてエピクロロヒドリンの投入間隔を調節した。エピクロロヒドリンの全量投入後、液温を８０℃に保ち１時間撹拌を続けた。その後、室温まで自然冷却し、全量を１Ｌに調整した。
【００５８】
実験例１
＜目的＞
参考例１で得た本発明のスルホベタインと、参考例４で得たＮ−ベンジルニコチニウム塩酸塩反応物とについて、ｐＨを変化させてピリジン遊離状況の比較を行った。
【００５９】
＜方法および装置＞
それぞれの反応物を含む溶液を１０％ＫＯＨ溶液によりｐＨ変動させたときのピリジン濃度をＳＨＩＭＡＺＵ製ガスクロマトグラフィーＧＣ−１４Ｂにて測定した。
【００６０】
＜結果＞
結果は表１に示すとおりであり、参考例１のスルホベタインはｐＨ８、１０および１２において、全くピリジンの吸収ピークが認められなかったが、参考例２の反応液では
ｐＨ８、１０および１２において、ピリジンの吸収ピークが明確に認められた。
【００６１】
また、参考例１のスルホベタインには各ｐＨにおいてピリジン臭が感じられなかったが、参考例４の反応液では、各ｐＨにおいて強いピリジン臭が観察された。
【００６２】
【表１】
2014084477.tif 000002
【００６３】
実施例１
表２〜４に記載の各成分を、脱イオン水５Ｌに順次溶解し、めっき浴５Ｌを建浴した。
真鍮製ボタン１００個（１０ｄｍ２）をアルカリ電解脱脂し水洗、酸洗浄、水洗の前処理を行った後、前記めっき浴を用いて、ミニバレル中で以下の条件によりめっきを行った。
【００６４】
アルカリ脱脂条件
薬品名（商品名：アクチベータＣｕ、株式会社シミズ製）
陽極＝カーボン板、電流密度＝３Ａ／ｄｍ２、通電時間＝５分
【００６５】
めっき条件
陽極＝ＳＵＳ板、電流密度＝０．５Ａ／ｄｍ２、めっき時間＝３０分
めっき厚＝約２μｍ
【００６６】
得られためっきボタンについて、めっきの皮膜特性を確認した。各特性の測定方法は次のとおりである。
【００６７】
（１）金属比
鉄板上に実施例１〜９と同条件でめっきし、エネルギー分散型Ｘ線分析装置（Ｇｅｎｅｓｉｓ  ＸＭ４、エダックス・ジャパン株式会社製）で、測定してめっき中の金属比を測定した。
【００６８】
なお、めっき皮膜の金属比は銅と錫の電位差により変化するが、電位差は金属塩の添加量だけでなく、錯化剤、光沢剤、添加剤濃度により少しずつ変化する為、実施例１〜９の全てを測定した。
【００６９】
また、光沢銀白色外観を得るには錫／銅比が４０／６０〜５０／５０が必要である。各成分量が上記の範囲内であれば、錫／銅比が４０／６０〜５０／５０を外れることはない。
（２）耐食性
ＪＩＳ−Ｈ−８０５２に基づく塩水噴霧で確認した。めっきしたボタンを塩水噴霧試験機（ＳＴＰ−９０V−３、スガ試験機株式会社製）ＮａＣｌ５％溶液による中性塩水噴霧で２４時間連続噴霧した後の腐食の有無を確認した。
（３）めっき剥がれ
めっきしたボタンをペンチで１８０°折り曲げた時の剥がれの有無を確認した。
実施例２〜９
表２〜４に記載の各成分を用い、実施例１と同様にして実施例２〜９とした。
【００７０】
比較例１〜３
表５に示すめっき浴を用いるほかは、実施例１〜９と同様にしてめっきを行った。
【００７１】
【表２】
2014084477.tif 000003
【００７２】
【表３】
2014084477.tif 000004
【００７３】
【表４】
2014084477.tif 000005
【００７４】
【表５】
2014084477.tif 000006
【００７５】
結果は、表６に示すとおりであり、本実施例１〜９のめっき浴を用いてバレルめっきした場合には、得られためっき皮膜は、厚膜（２〜３μｍ）で光沢白色外観を有し、めっき剥がれの無い皮膜が得られたが、比較例１〜３のめっき浴を用いてバレルめっきした場合には、外観は良好であったものの、すべての例で剥がれが認められ、一部の例で耐食性が劣っていた。
【００７６】
【表６】
2014084477.tif 000007
【図１】
2014084477.tif 000008
【図２】
2014084477.tif 000009